(57)【要約】【課題】必ずしも目付質量が大きくなくても防音性能を良くすることができる合成樹脂コンパウンド及び複合シートを提供すること。【解決手段】合成樹脂コンパウンドは、（ａ）エチレン−アクリル酸エチル共重合樹脂と、（ｂ）ブロック共重合樹脂と、（ｃ）芳香族炭化水素樹脂及び／又は脂環式炭化水素樹脂と、（ｄ）２以上の環状構造を有する芳香族炭化水素、２以上の環状構造を有する脂肪族環状炭化水素、及び２以上の環状構造を有するヘテロ芳香族炭化水素から成る群から選択される１以上の化合物、又は前記化合物の金属塩と、（ｅ）難燃剤と、を含む。【選択図】図１
2019099737.tif 000002
【特許請求の範囲】
【請求項１】
（ａ）エチレン−アクリル酸エチル共重合樹脂と、
（ｂ）ブロック共重合樹脂と、
（ｃ）芳香族炭化水素樹脂及び／又は脂環式炭化水素樹脂と、  
（ｄ）２以上の環状構造を有する芳香族炭化水素、２以上の環状構造を有する脂肪族環状炭化水素、及び２以上の環状構造を有するヘテロ芳香族炭化水素から成る群から選択される１以上の化合物、又は前記化合物の金属塩と、
（ｅ）難燃剤と、
を含む合成樹脂コンパウンド。
【請求項２】
繊維布と、前記繊維布を挟む一対の合成樹脂コンパウンド層と、を備える複合シートであって、
前記繊維布はポリオレフィン樹脂から成り、
前記一対の合成樹脂コンパウンド層は、請求項１に記載の合成樹脂コンパウンドを含む複合シート。
【請求項３】
請求項２に記載の複合シートであって、
塩素化ポリプロピレン樹脂と顔料とを含むインキ層を、少なくとも一方の前記合成樹脂コンパウンド層の表面に備える複合シート。
【発明の詳細な説明】
【技術分野】
【０００１】
本開示は合成樹脂コンパウンド及び複合シートに関する。
【背景技術】
【０００２】
ビル等の建築工事現場の周囲に防音シートが張設される。防音シートとして、ポリオレフィン延伸糸からなる織編布の両面にポリオレフィン層を積層したものが知られている（特許文献１参照）。
【先行技術文献】
【特許文献】
【０００３】
【特許文献１】特開２００１−２６０２９０号公報
【発明の概要】
【発明が解決しようとする課題】
【０００４】
従来の防音シートは、防音性能を良くするためには、目付質量を大きくする必要があった。目付質量が大きいと、防音シートの取扱いが困難になる。
本開示の一局面は、必ずしも目付質量が大きくなくても防音性能を良くすることができる合成樹脂コンパウンド及び複合シートを提供することを目的とする。
【課題を解決するための手段】
【０００５】
本開示の一局面は、（ａ）エチレン−アクリル酸エチル共重合樹脂と、（ｂ）ブロック共重合樹脂と、（ｃ）芳香族炭化水素樹脂及び／又は脂環式炭化水素樹脂と、（ｄ）２以上の環状構造を有する芳香族炭化水素、２以上の環状構造を有する脂肪族環状炭化水素、及び２以上の環状構造を有するヘテロ芳香族炭化水素から成る群から選択される１以上の化合物、又は前記化合物の金属塩と、（ｅ）難燃剤と、を含む合成樹脂コンパウンドである。
【０００６】
本開示の一局面である合成樹脂コンパウンドを用いて、例えば、シート又は層を形成することができる。そのシート又は層は、目付質量が小さくても防音性が良い。
本開示の別の局面は、繊維布と、前記繊維布を挟む一対の合成樹脂コンパウンド層と、を備える複合シートであって、前記繊維布はポリオレフィン樹脂から成り、前記一対の合成樹脂コンパウンド層は、請求項１に記載の合成樹脂コンパウンドを含む複合シートである。本開示の別の局面である複合シートは、目付質量が小さくても防音性が良い。
【図面の簡単な説明】
【０００７】
【図１】防音シート７の構成を表す断面図である。
【発明を実施するための形態】
【０００８】
本開示の例示的な実施形態を説明する。
１．合成樹脂コンパウンド
（１）合成樹脂コンパウンドの全体構成
本開示の合成樹脂コンパウンドは、（ａ）エチレン−アクリル酸エチル共重合樹脂と、（ｂ）ブロック共重合樹脂と、（ｃ）芳香族炭化水素樹脂及び／又は脂環式炭化水素樹脂と、（ｄ）２以上の環状構造を有する芳香族炭化水素、２以上の環状構造を有する脂肪族環状炭化水素、及び２以上の環状構造を有するヘテロ芳香族炭化水素から成る群から選択される１以上の化合物、又は前記化合物の金属塩と、（ｅ）難燃剤と、を含む。
【０００９】
（２）エチレン−アクリル酸エチル共重合樹脂（（ａ）成分）
本開示の合成樹脂コンパウンドがエチレン−アクリル酸エチル共重合樹脂を含むことにより、合成樹脂コンパウンドの耐候性、耐ドライクリーニング洗浄性が向上する。また、本開示の合成樹脂コンパウンドを用いて、例えばシート又は層を製造した場合、本開示の合成樹脂コンパウンドがエチレン−アクリル酸エチル共重合樹脂を含むことにより、シート又は層に折り目が付き難くなる。
【００１０】
エチレン−アクリル酸エチル共重合樹脂の質量を１００質量部としたとき、アクリル酸エチルの質量は１５〜４０質量部であることが好ましく、２０〜３０質量部であることが一層好ましい。アクリル酸エチルの質量が１５質量部以上である場合、合成樹脂コンパウンドから成るシート又は層を折りたたんだときに折り目が一層付き難い。アクリル酸エチルの質量が４０質量部以下である場合、合成樹脂コンパウンドから成るシート又は層に汚れが付き難い。
【００１１】
合成樹脂コンパウンドの質量を１００質量部としたとき、エチレン−アクリル酸エチル共重合樹脂の質量は７０〜８５質量部であることが好ましい。この場合、目付質量が大きくなくても防音性能を一層良くすることができる。
（３）ブロック共重合樹脂（（ｂ）成分）
ブロック共重合樹脂として、高Ｔｇのモノマーと低Ｔｇのモノマーとを共重合させたものが好ましい。高ＴｇのモノマーにおけるＴｇと、低ＴｇのモノマーにおけるＴｇとの差は５０℃以上であることが好ましい。この場合、防音性が一層良くなる。Ｔｇはガラス転移温度を意味する。
【００１２】
ブロック共重合樹脂として、例えば、スチレン系ブロック共重合体、スチレン系ブロック共重合体の水添物、メチルメタクリレート−ブチルアクリレート−メチルアクリレート樹脂等が挙げられる。
【００１３】
スチレン系ブロック共重合体として、例えば、スチレン−イソプレン−スチレンブロック共重合体（ＳＩＳ）、スチレン−ビニルイソプレン−スチレンブロック共重合体、スチレン−ブタジエン−スチレンブロック共重合体（ＳＢＳ）、スチレン−（エチレン−プロピレン）−スチレンブロック共重合体、スチレン−ブタジエン−ブチレン−スチレンブロック共重合体（ＳＢＢＳ）、スチレン−エチレン−（エチレン−プロピレン）−スチレンブロック共重合体（ＳＥＥＰＳ）、スチレン−ビニルポリイソプレン−スチレンブロック共重合体等が挙げられる。
【００１４】
スチレン系ブロック共重合体の水添物として、例えば、スチレン−（エチレン−プロピレン）−スチレンブロック共重合体（ＳＥＰＳ）、スチレン−（エチレン−ブチレン）−スチレンブロック共重合体（ＳＥＢＳ）等が挙げられる。
【００１５】
メチルメタクリレート−ブチルアクリレート−メチルアクリレート樹脂として、例えば、メタクリル酸メチル−アクリル酸ブチル−メタクリル酸メチルブロック共重合体等が挙げられる。
【００１６】
また、ブロック共重合樹脂は、例えば、上述したいずれかのブロック共重合樹脂に、カルボキシル基、水酸基、エポキシ基、無水マレイン酸基等を導入した変性物であってもよい。
【００１７】
スチレン−イソプレン−スチレンブロック共重合体（ＳＩＳ）の市販品として、例えば、クレイトンＤ（クレイトン社製）、ＪＳＲ  ＳＩＳ（ＪＳＲ社製）、クインタック（日本ゼオン社製）等が挙げられる。スチレン−ブタジエン−スチレンブロック共重合体（Ｓ
ＢＳ）の市販品として、例えば、クレイトンＤ（クレイトン社製）、タフプレン、アサプレンＴ（旭化成社製）等が挙げられる。
【００１８】
スチレン−（エチレン−プロピレン）−スチレンブロック共重合体（ＳＥＰＳ）の市販品として、例えば、クレイトンＧ（クレイトン社製）、セプトン（クラレ社製）等が挙げられる。スチレン−（エチレン−ブチレン）−スチレンブロック共重合体（ＳＥＢＳ）の市販品として、例えば、クレイトンＧ（クレイトン社製）、タフテックＨ（旭化成社製）、セプトン（クラレ社製）等が挙げられる。
【００１９】
スチレン−ブタジエン−ブチレン−スチレンブロック共重合体（ＳＢＢＳ）の市販品として、例えば、タフテックＰ（旭化成社製）等が挙げられる。スチレン−エチレン−（エチレン−プロピレン）−スチレンブロック共重合体（ＳＥＥＰＳ）の市販品として、例えば、セプトン（クラレ社製）等が挙げられる。スチレン−ビニルポリイソプレン−スチレンブロック共重合体の市販品として、例えば、ハイブラー（クラレ社製）等が挙げられる。
【００２０】
メタクリル酸メチル−アクリル酸ブチル−メタクリル酸メチルブロック共重合体の市販品として、例えば、クラリティ（クラレ社製）、ナノストレングス（アルケマ社製）等が挙げられる。
【００２１】
合成樹脂コンパウンドの質量を１００質量部としたとき、ブロック共重合樹脂の質量は０．５〜１０質量部であることが好ましい。この場合、防音性が一層良くなる。
【００２２】
（４）芳香族炭化水素樹脂及び／又は脂環式炭化水素樹脂（（ｃ）成分）
芳香族炭化水素樹脂は、ベンゼン環又は縮合環を含む樹脂である。ベンゼン環の数は単数でも複数でもよい。縮合環の数は単数でも複数でもよい。芳香族炭化水素樹脂として、例えば、置換スチレンの単独重合体又はその変性物が挙げられる。置換スチレンとして、例えば、スチレン、α−メチルスチレン、ｔ−ブチルスチレン、ビニルトルエン等が挙げられる。
【００２３】
芳香族炭化水素樹脂として、例えば、スチレン系樹脂、芳香族系石油樹脂、芳香族変性樹脂、芳香族系オイル等が挙げられる。脂環式炭化水素樹脂として、例えば、芳香族炭化水素樹脂の水添物、シクロヘキシルメタクリレート樹脂等が挙げられる。
【００２４】
（ｃ）成分として、上述した樹脂のうちのいずれか１種を単独で用いても良いし、２種以上の樹脂を混合して用いても良い。また、（ｃ）成分として、２種以上を共重合して用いても良い。（ｃ）成分として、スチレンの単独重合体又はその変性物が好ましい。変性物として、オキサゾリン基含有ポリスチレンが好ましい。
【００２５】
スチレン系樹脂の市販品として、例えば、ＦＴＲ（三井化学社製）、ＹＳレジンＳＸ（ヤスハラケミカル社製）、アルフォンＵＰ−１１５０（東亜合成社製）等が挙げられる。芳香族系石油樹脂の市販品として、例えば、芳香族系石油樹脂ネオポリマー（ＪＸ日鉱日石エネルギー社製）、石油樹脂ペトコール（東ソー社製）、キシレン樹脂ニカノール（フドー社製）等が挙げられる。芳香族変性樹脂の市販品として、例えば、石油樹脂ペトロタック（東ソー社製）、オキサゾリン基含有反応性ポリスチレンであるエポクロスＲＰＳ−１００５（日本触媒社製）等が挙げられる。芳香族系オイルの市販品として、例えば、日石ハイゾールＳＡＳ（ＪＸ日鉱日石エネルギー社製）、ダイアナプロセスオイルＡＣ（出光興産社製）等が挙げられる。
【００２６】
合成樹脂コンパウンドの質量を１００質量部としたとき、（ｃ）成分の質量は０．５〜
５．０質量部であることが好ましい。この場合、防音性が一層良くなる。
【００２７】
（５）２以上の環状構造を有する芳香族炭化水素、２以上の環状構造を有する脂肪族環状炭化水素、及び２以上の環状構造を有するヘテロ芳香族炭化水素から成る群から選択される１以上の化合物、又は前記化合物の金属塩（（ｄ）成分）
（ｄ）成分における２以上の環状構造として、例えば、２以上の単環化合物が直接結合した構造、２以上の単環化合物が連結基を介して結合した構造、２以上の単環が縮合した縮合多環化合物、架橋環式化合物、スピロ多環化合物が挙げられる。
【００２８】
２個上の単環化合物を連結する連結基として、例えば、−Ｏ−、−Ｓ−、−Ｐ−、−ＮＨ−、−ＮＲ−（Ｒは炭素数１〜４のアルキル基）、−Ｓｉ−、−ＣＯＯ―、―ＣＯＮＨ−、−（ＣＨ２）ｎ−（ｎは１〜１２の整数）、−ＣＨ＝ＣＨ−、及び、−Ｃ≡Ｃ−から成る群から選択される１種以上が挙げられる。
【００２９】
なお、−（ＣＨ２）ｎ−は、ｎが２以上の場合、メチレン基の少なくとも１つが置換されていてもよい。置換基として、例えば、−Ｏ−、−Ｓ−、−Ｐ−、−ＮＨ−、−ＮＲ−（Ｒは炭素数１〜４のアルキル基）、−Ｓｉ−、−ＣＯＯ―、―ＣＯＮＨ−、−ＣＨ＝ＣＨ−、及び−Ｃ≡Ｃ−等が挙げられる。
【００３０】
２以上の環状構造を有する芳香族炭化水素は、例えば、ベンゼンが直接結合した構造、又は、ベンゼンが連結基を介して結合した構造を有する。そのような構造を有する、２以上の環状構造を有する芳香族炭化水素として、例えば、ビフェニル、ジフェニルアミン、トリフェニルアミン、メチレンビスフェノール等が挙げられる。これらの芳香族炭化水素は、置換基を有していてもよい。置換基として、例えば、炭素数１から４の直鎖または分岐のアルキル基、ハロゲン原子、シアノ基、水酸基、ニトロ基、アルコキシ基、カルボキシル基、アミノ基、アミド基等が挙げられる。
【００３１】
２以上の環状構造を有する芳香族炭化水素として、例えば、多環化合物が挙げられる。多環化合物として、例えば、ナフタレン、アントラセン、フェナントレン、テトラフィドロナフタレン、９，１０−ジヒドロアントラセン、アセトナフタレン等が挙げられる。これらの多環化合物は、置換基を有していてもよい。置換基として、例えば、炭素数１から４の直鎖または分岐のアルキル基、ハロゲン原子、シアノ基、水酸基、ニトロ基、アルコキシ基、カルボキシル基、アミノ基、アミド基等が挙げられる。
【００３２】
２以上の環状構造を有する脂肪族環状炭化水素は、例えば、単環化合物又は環内に二重結合を有する化合物が直接結合した構造を有する。２以上の環状構造を有する脂肪族環状炭化水素は、例えば、単環化合物又は環内に二重結合を有する化合物が連結基を介して結合した構造を有する。直接又は連結基を介して結合する２以上の単環化合物は、１種類の単環化合物のみから成っていてもよいし、複数種類の単環化合物を含んでもよい。
【００３３】
単環化合物として、例えば、シクロヘキサン、シクロペンタン、シクロプロパン、シクロブタン、イソボルニル等が挙げられる。環内に二重結合を有する化合物として、例えば、シクロヘキセン、シクロペンテン、シクロプロペン、シクロブテン等が挙げられる。
【００３４】
２以上の環状構造を有する脂肪族環状炭化水素として、例えば、多環化合物が挙げられる。多環化合物として、例えば、炭素数５以上のモノシクロ体、ジシクロ体、トリシクロ体、テトラシクロ体、ペンタシクロ体等が挙げられる。多環化合物の具体例として、ジシクロペンテニル、ノルボルネニル等が挙げられる。
【００３５】
２以上の環状構造を有する脂肪族環状炭化水素として、例えば、脂環式テルペン類が挙
げられる。脂環式テルペン類として、例えば、α−ピネン、β−ピネン、リモネン、カフェイン、アビエチン酸基、テルピノレン、テルピネン、フェランドレン、α−カロチン、β−カロチン、γ−カロチン等が挙げられる。
【００３６】
脂環式テルペン類として、例えば、ロジン又はその誘導体等が挙げられる。ロジンの誘導体として、例えば、不均化ロジン等が挙げられる。ロジン又はその誘導体は、例えば、植物の精油成分からテルペン油や松脂を得て、テルペン油や松脂を精製して得ることができる。
【００３７】
２以上の環状構造を有するヘテロ芳香族炭化水素は、例えば、単環化合物を有する化合物が直接結合した構造を有する。単環化合物として、例えば、ピロール、フラン、チオフェン、イミダゾール、マレイミド、オキサゾール、チアゾール、ピラゾール、イソオキサゾール、イソチアゾール、ピリジン、ピリダジン、ピリミジン、ピペリジン、ピペラジン、モルホリン等が挙げられる。これらの単環化合物は、置換基を有していてもよい。置換基として、例えば、炭素数１から４の直鎖または分岐のアルキル基、ハロゲン原子、シアノ基、水酸基、ニトロ基、アルコキシ基、カルボキシル基、アミノ基、アミド基等が挙げられる。
【００３８】
直接結合する２以上の単環化合物は、１種類の単環化合物のみから成っていてもよいし、複数種類の単環化合物を含んでもよい。
２以上の環状構造を有するヘテロ芳香族炭化水素として、例えば、多環化合物が挙げられる。多環化合物として、例えば、ベンゾフラン、イソベンゾフラン、ベンゾチオフェン、ベンゾトリアゾール、イソベンゾチオフェン、インドール、イソインドール、ベンゾイミダゾール、ベンゾチアゾール、ベンゾオキサゾール、キナゾール、ナフチリジン等が挙げられる。これらの多環化合物は、置換基を有していてもよい。置換基として、例えば、炭素数１から４の直鎖または分岐のアルキル基、ハロゲン原子、シアノ基、水酸基、ニトロ基、アルコキシ基、カルボキシル基、アミノ基、アミド基等が挙げられる。
【００３９】
（ｄ）成分における金属塩として、例えば、ナトリウム塩、マグネシウム塩、カリウム塩、カルシウム塩等が挙げられる。
（ｄ）成分の化合物は、高分子又はオリゴマーであってもよいし、低分子化合物であってもよい。（ｄ）成分の化合物として、例えば、繰り返し単位が２個以上の単環化合物が直接結合または連結基を介して結合した単独重合体が挙げられる。このような単独重合体として、例えば、テルペンフェノール樹脂等が挙げられる。（ｄ）成分の化合物として、例えば、共重合体が挙げられる。共重合体として、例えば、クマロン・インデン樹脂等が挙げられる。
【００４０】
合成樹脂コンパウンドの質量を１００質量部としたとき、（ｄ）成分の質量は０．５〜２質量部であることが好ましい。この場合、防音性が一層良くなる。
【００４１】
（６）難燃剤（（ｅ）成分）
難燃剤として、例えば、イソシアヌル酸トリス(2,3-ジブロモプロピル)、デカブロモジフェニルオキサイド、デカブロモジフェニルエーテル、エチレンビスペンタブロモベンゼン、TBA-ビス（2,3-ジブロモプロピルエーテル）、トリアリルイソシアヌレート6臭化物
、ビス[3,5-ジブロモ-4-(2,3-ジブロモプロポキシ)フェニル]スルホン等の臭素系難燃剤
、ポリリン酸アンモニウム等のリン酸塩、三酸化アンチモン等が挙げられる。合成樹脂コンパウンドの質量を１００質量部としたとき、難燃剤の質量は５〜２５質量部であることが好ましい。この場合、難燃性が一層高くなる。本開示の合成樹脂コンパウンドは、難燃剤を含むことにより、難燃性が高い。
【００４２】
（７）合成樹脂コンパウンドの製造方法
（ａ）〜（ｅ）成分を混合することにより、本開示の合成樹脂コンパウンドを製造することができる。（ｂ）〜（ｅ）成分を含むコンパウンドと、（ａ）成分とを混合することで、本開示の合成樹脂コンパウンドを製造することができる。（ｂ）〜（ｅ）成分を含むコンパウンドの市販品として、例えば、サウンドプルーフ（高圧ガス工業社製）等が挙げられる。
【００４３】
（８）合成樹脂コンパウンドが奏する効果
本開示の合成樹脂コンパウンドを用いて、例えば、シート又は層を形成することができる。そのシート又は層は、目付質量が小さくても防音性が良い。また、そのシート又は層は、耐候性が良い。
【００４４】
２．複合シート
本開示の複合シートは、繊維布と、その繊維布を挟む一対の合成樹脂コンパウンド層とを備える。繊維布はポリオレフィン樹脂から成る。一対の合成樹脂コンパウンド層は、上記「１．合成樹脂コンパウンド」の項で述べた本開示の合成樹脂コンパウンドを含む。合成樹脂コンパウンド層は、本開示の合成樹脂コンパウンド以外の成分を含んでいてもよいし、含んでいなくてもよい。
【００４５】
ポリオレフィン樹脂として、例えば、ポリプロピレン、ポリエチレン等が挙げられる。繊維布の目付質量は、７５〜２００ｇ／ｍ２の範囲が好ましい。合成樹脂コンパウンド層の厚みは２００〜５００μｍの範囲が好ましい。
【００４６】
本開示の複合シートは、例えば、防音シートとして使用できる。本開示の複合シートは、他の用途に使用してもよい。本開示の複合シートは、軽量であっても防音性が良い。また、本開示の複合シートは、耐候性が良い。
【００４７】
本開示の複合シートは、例えば、インキ層を、少なくとも一方の合成樹脂コンパウンド層の表面に備える。そのインキ層は、塩素化ポリプロピレン樹脂と顔料とを含む。顔料として、例えば、カーボンブラック等が挙げられる。インキ層は、１００質量部の塩素化ポリプロピレン樹脂と、１〜５質量部の顔料とを含むことが好ましい。インキ層の厚さは、２〜２０μｍの範囲が好ましい。
【００４８】
インキ層は、例えば、塩素化ポリプロピレン樹脂と顔料と溶媒とを含むインキを用いて印刷することにより形成できる。インキ層は、耐ドライクリーニング性が良い。その理由は、合成樹脂コンパウンド層及びインキ層が上述した組成を有するためであると推測できる。
【００４９】
３．実施例
（３−１）防音シートの製造
表１に示す成分を混合して、実施例１〜２、比較例１〜４の合成樹脂コンパウンドを製造した。表１における配合量の単位は質量部である。
【００５０】
【表１】
2019099737.tif 000003
次に、各実施例及び各比較例の合成樹脂コンパウンドを用いて、防音シートを製造した。具体的には、ポリプロピレン樹脂製のクロスの両面に、押出機を用いて、合成樹脂コンパウンドをラミネートした。その結果、図１に示すように、クロス１と、一対の合成樹脂コンパウンド層３、５と、を備える防音シート７が完成した。一対の合成樹脂コンパウンド層３、５は、クロス１を挟む。クロス１は繊維布に対応する。合成樹脂コンパウンド層３、５は合成樹脂コンパウンドから成るラミネート層である。合成樹脂コンパウンド層３、５の厚さはそれぞれ２００μｍである。防音シート７は複合シートに対応する。
（３−２）防音シート７の評価
防音シート７の防音性を評価した。評価方法は、JIS  A1441-1（音響−音響インテンシティ法による建築物及び建築部材の空気音遮断性能の測定方法−第1部：実験室における
測定）に準拠した。周波数５００Ｈｚでの音響透過損失と、周波数１０００Ｈｚでの音響透過損失とをそれぞれ測定した。
【００５１】
周波数５００Ｈｚでの音響透過損失が８ｄＢ以上であれば、周波数５００Ｈｚでの防音性を○とし、８ｄＢ未満であれば、×とした。周波数１０００Ｈｚでの音響透過損失が１１ｄＢ以上であれば、周波数１０００Ｈｚでの防音性を○とし、１１ｄＢ未満であれば、×とした。  
評価結果を上記表１に示す。また、防音シート７の１ｍ２当たりの目付質量を上記表１に示す。実施例１〜２の防音シート７では、周波数５００Ｈｚでの防音性と、周波数１０００Ｈｚでの防音性とがいずれも○であった。それに対し、比較例１〜３の防音シートでは、周波数５００Ｈｚでの防音性と、周波数１０００Ｈｚでの防音性とのうち、少なくとも一方は×であった。また、比較例４の防音シートでは、１ｍ２当たりの目付質量が大きかった。
【００５２】
４．他の実施形態
以上、本開示の実施形態について説明したが、本開示は上述の実施形態に限定されることなく、種々変形して実施することができる。
【００５３】
（１）合成樹脂コンパウンドは、防音シート以外の用途に用いてもよい。合成樹脂コンパウンドの形態は、シート又は層以外の形態であってもよい。合成樹脂コンパウンドの形態は、例えば、ペレット、板状、線材等であってもよい。
【００５４】
（２）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００５５】
（３）上述した合成樹脂コンパウンドの他、当該合成樹脂コンパウンドを構成要素とする製品、合成樹脂コンパウンドの製造方法、複合シートの製造方法等、種々の形態で本開示を実現することもできる。
【符号の説明】
【００５６】
１…クロス、３、５…合成樹脂コンパウンド層、７…防音シート
【図１】
2019099737.tif 000004